正極活物質を含む正極と、負極活物質を含む負極と、これらの間に介在する電解質とを含むリチウムイオンキャパシタにおいて、前記正極活物質は、リチウムリン酸鉄LiFePO4と活性炭との混合物を含むことを特徴とするリチウムイオンキャパシタ。前記正極活物質のうち活性炭の含量は、30wt~60wtであることを特徴とする請求項1に記載のリチウムイオンキャパシタ。前記負極には、リチウムイオンがプレドーピングされた炭素材料が含まれることを特徴とする請求項1に記載のリチウムイオンキャパシタ。前記リチウムイオンのドーピング量は、負極容量の80~95であることを特徴とする請求項3に記載のリチウムイオンキャパシタ。前記正極活物質及び前記負極活物質は、リチウムイオンまたはマイナスイオンと可逆的なドーピング/脱ドーピングが可能な物質であることを特徴とする請求項1~4のうちのいずれか一つに記載のリチウムイオンキャパシタ。しかしながら、リチウムリン酸鉄は、導電率が低く抵抗が大きいため、該リチウムリン酸鉄を含む従来のエネルギー保存装置は、持続的な使用によって温度が上昇すると共に劣化が発生して、寿命が減少するという問題があった。特に、リチウムリン酸鉄を含むリチウムイオン二次電池の場合、負極表面のコーティングが破壊され、安定な駆動が不可能であるという問題があった。本発明は上記の問題点に鑑みて成されたものであって、リチウムリン酸鉄を正極材料として用いて、該リチウムリン酸鉄の高抵抗による問題などを解決して、高エネルギー密度を具現すると共に、寿命が長く信頼性に優れた安定な大容量のリチウムイオンキャパシタを提供することを目的とする。上記目的を解決するために、本発明の一好適な実施形態によるリチウムイオンキャパシタは、正極活物質を含む正極と、負極活物質を含む負極と、これらの間に介在する電解質とを含み、前記正極活物質は、リチウムリン酸鉄LiFePO4と活性炭との混合物を含んで構成される。ここで、前記正極活物質のうち活性炭の含量は、30wt~60wtであることが望ましい。また、前記負極には、リチウムイオンがプレドーピングされた炭素材料が含まれることができる。ここで、リチウムイオンのドーピング量は、負極容量の80~95であることが望ましい。また、前記正極活物質及び前記負極活物質は、リチウムイオンまたはマイナスイオンと可逆的なドーピング/脱ドーピングが可能な物質であることが望ましい。本発明によれば、従来の活性炭のみを負極として用いたキャパシタに比べて容量が大きく向上すると共に、リチウムリン酸鉄の高抵抗による問題を解決することによって、長期間安定して用いることが可能なリチウムイオンキャパシタを具現できる効果がある。従って、本発明によれば、太陽光発電、風力発電用超高容量リチウムイオンキャパシタ蓄電素子を製造することができる。以下、本発明の好適な実施の形態を、図面を参考にして詳細に説明する。次に示される各実施の形態は当業者にとって本発明の思想が十分に伝達されることができるようにするため、例として挙げられるものである。従って、本発明は、以下示している各実施の形態に限定されることなく他の形態で具体化されることができる。そして、図面において、装置の大きさ及び厚さなどは便宜上誇張して表現されることがある。明細書全体にわたる同一の参照符号は、同一の構成要素を示している。本明細書で使われた用語は、実施形態を説明するためのものであって、本発明を制限しようとするものではない。本明細書において、単数形は特に言及しない限り複数形も含む。明細書で使われる含むとは、言及された構成要素、ステップ、動作及び/又は素子は、一つ以上の他の構成要素、ステップ、動作及び/又は素子の存在または追加を排除しないことを理解されたい。以下、本発明によるリチウムイオンキャパシタの構成について具体的に説明する。本発明では、リチウムイオンキャパシタ蓄電素子のエネルギー密度を向上させるために、高容量のリチウム酸化物を正極活物質として含む。一方、該リチウム酸化物は、容量が高いが抵抗も高いため、様々な問題を誘発することになる。本発明では、リチウムイオンキャパシタの正極活物質として、リチウムリン酸鉄を単独で用いず、これに活性炭を所定量混合したものを用いることによって、正極の抵抗を下げて相対的に寿命特性を向上させた。ここで、前記正極活物質のうち活性炭の比率は、30wt~60wtの範囲にあることが望ましい。前記活性炭の含量が30wtより低くなれば、リチウムリン酸鉄の高抵抗によるリチウムイオンキャパシタの持続的な充放電動作の反復によって、キャパシタの劣化が深刻化して寿命が短縮される問題がある。また、前記活性炭の含量が60wtより高くなれば、正極の表面でリチウムリン酸鉄が電解液に含まれた各種イオンとの反応が弱まって、リチウムイオンキャパシタのエネルギー密度及び容量が向上しなくなる。本発明の一実施形態によると、正極活物質としてリチウムリン酸鉄と活性炭との混合物を用い、負極活物質としてリチウムイオンがプレドーピングされた炭素材料を用いる。以下、本発明の一実施形態による具体的な構成を、実験例を参照して詳細に説明する。<正極の製造>正極活物質としてリチウムリン酸鉄と活性炭とを7:3の比率で混合したことを用いて、該正極活物質とアセチレンブラックAcetyleneblack及びポリビニリデンフルオライドPolyvinylidenefluorideとをそれぞれ重量比8:1:1比率で混合した。続いて、該混合物を溶媒であるN-メチルピロリドンN-Methylpyrrolidoneに入れて攪拌することによってスラリを作って、20μmの厚さのアルミニウムホイル上にドクターブレード技法Doctorblademethodで塗布し、1次乾燥後に所定の大きさ例えば100x100mmに裁断した。このとき、電極の厚さは、約50μm程度であり、セル組立前に真空状態において、120°Cで約10時間乾燥させた。<負極の製造>黒鉛を負極活物質としてアセチレンブラックとポリビニリデンフルオライドと8:1:1の重量比で混合して、溶媒であるN-メチルピロリドンに入れて攪拌してスラリを作り、10μmの厚さの銅箔にドクターブレード技法により塗布して半乾燥させた。その後、所定の大きさに裁断した。このとき、電極の厚さは、約30μmであり、セル組立前に、真空状態において120°Cで約5時間乾燥させた。<電解液の製造>エチレンカルボネートEthyleneCarbonate:ECとプロピレンカルボネートPropyleneCarbonat:PCとエチルメチルカルボネートEthylMethylCarbonate:EMCとを3:1:2の重量比で混合して溶媒として用いて、LiPF6を1.2mol/Lの濃度に溶解させて電解液を製造した。<負極のプレドーピング>前記負極と前記リチウム金属箔とをセパレータにより、ポリプロピレン不織布を挟んで対向して接触させることによってリチウムイオンをドーピングさせた。該リチウムイオンのドーピングは、約2時間持続し、該リチウムイオンのドーピング量は、前記負極容量の約85になるようにした。<キャパシタセルの組立>準備された正極と負極との間にセパレータを挿入し、積層型セルを作ってパウチ形態のケースに、電解液とともに含浸させた形態で封止して約24時間放置した。以上のようにして準備されたキャパシタを、25°Cの恒温槽内で、定電流-定電圧で、900秒間、3.8Vまで充電した後、定電流で2.0Vまで放電して容量を算出した。このとき、算出されたリチウムイオンキャパシタの容量は、65Wh/kgであった。今回開示された実施の形態は、すべての点で例示であって制限的なものではないと考えられるべきである。本発明の範囲は、前記した実施の形態の説明ではなく、特許請求の範囲によって示され、特許請求の範囲と均等の意味及び範囲内でのすべての変更が含まれることが意図される。